【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
少なくとも一面に、複数個の突起を有する接合面を有する鋼桁と；
第１のフレッシュコンクリートが硬化してなる第１の硬化コンクリートと；
遅延硬化性フレッシュコンクリート、遅延硬化性フレッシュモルタル又は遅延硬化性フレッシュセメントペーストが硬化してなる第２の硬化物と；
前記第１の硬化コンクリートにストレスをかける鋼線とを含み；
前記第１の硬化コンクリートは、前記鋼桁の前記接合面に隣接するが前記突起の少なくとも一部とは接触しない形状を有し、且つ
前記第２の硬化物は、前記突起と前記第１の硬化コンクリートとの間の空隙に適合した形状を有し、且つ前記第１の硬化コンクリートにストレスをかけた後に前記遅延硬化性フレッシュコンクリート、遅延硬化性フレッシュモルタル又は遅延硬化性フレッシュセメントペーストが硬化してなる硬化物であることを特徴とするコンクリート-鋼桁複合構造物。
【請求項２】
前記遅延硬化性フレッシュコンクリートが、ビーライト４０質量％以上の高ビーライト系ポルトランドセメント又は普通ポルトランドセメントと、凝結遅延剤と、分散剤と、分離低減剤と、収縮低減剤と、無機質混和材とを含む組成物である請求項1記載のコンクリート-鋼桁複合構造物。
【請求項３】
前記凝結遅延剤が、リグニンスルホン酸塩、オキシカルボン酸塩、グルコン酸塩若しくはポリオール有機誘導体又はこれらの組み合わせであるセメント凝結遅延剤であり、
前記分散剤が、ポリカルボン酸系高分子、ナフタレンスルホン酸系高分子、アルキルアリルスルホン酸系高分子若しくはメラミンスルホン酸系高分子又はこれらの組み合わせからなる分散剤であり、
前記分離低減剤がセルロース系、アクリル系、グリコール系、若しくは澱粉系の分離低減剤又はこれらの組み合わせであり、
前記無機混和材が、平均粒径が１００μｍ以下であり、石粉、シリカフューム、高炉スラグ微粉末、若しくはフライアッシュ又はこれらの組み合わせである
請求項２記載のコンクリート-鋼桁複合構造物。
【請求項４】
(A)少なくとも一面に、複数個の突起を有する接合面を有する鋼桁を設ける工程；
(B)前記鋼桁の前記突起の周囲に、遅延硬化性フレッシュコンクリート、遅延硬化性フレッシュモルタル又は遅延硬化性フレッシュセメントペーストを打設する工程；
(C)第１のフレッシュコンクリートを前記鋼桁の前記接合面に隣接するが前記突起の少なくとも一部とは接触しない形態で打設する工程；
(D)前記第１のフレッシュコンクリートを硬化させて第１の硬化コンクリートとする工程；及び
(E)前記第１の硬化コンクリートにストレスをかける工程を含み、
前記工程(E)を、前記遅延硬化性フレッシュコンクリート、遅延硬化性フレッシュモルタル又は遅延硬化性フレッシュセメントペーストの硬化が完結する前に行なうことを特徴とするコンクリート-鋼桁複合構造物の製造方法。
【手続補正２】
【補正対象書類名】明細書
【補正対象項目名】００１０
【補正方法】変更
【補正の内容】
【００１０】
本発明によれば、少なくとも一面に、複数個の突起を有する接合面を有する鋼桁と；第１のフレッシュコンクリートが硬化してなる第１の硬化コンクリートと；遅延硬化性フレッシュコンクリート、遅延硬化性フレッシュモルタル又は遅延硬化性フレッシュセメントペーストが硬化してなる第２の硬化物と；前記第１の硬化コンクリートにストレスをかける鋼線とを含み；前記第１の硬化コンクリートは、前記鋼桁の前記接合面に隣接するが前記突起の少なくとも一部とは接触しない形状を有し、且つ前記第２の硬化物は、前記突起と前記第１の硬化コンクリートとの間の空隙に適合した形状を有し、且つ前記第１の硬化コンクリートにストレスをかけた後に前記遅延硬化性フレッシュコンクリート、遅延硬化性フレッシュモルタル又は遅延硬化性フレッシュセメントペーストが硬化してなる硬化物であることを特徴とするコンクリート-鋼桁複合構造物が提供される。
【手続補正３】
【補正対象書類名】明細書
【補正対象項目名】００１１
【補正方法】変更
【補正の内容】
【００１１】
また、本発明によれば、前記遅延硬化性フレッシュコンクリートが、ビーライト４０質量％以上の高ビーライト系ポルトランドセメント又は普通ポルトランドセメントと、凝結遅延剤と、分散剤と、分離低減剤と、収縮低減剤と、無機質混和材とを含む組成物である前記コンクリート-鋼桁複合構造物が提供される。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
さらに、本発明によれば、(A)少なくとも一面に、複数個の突起を有する接合面を有する鋼桁を設ける工程；(B)前記鋼桁の前記突起の周囲に、遅延硬化性フレッシュコンクリート、遅延硬化性フレッシュモルタル又は遅延硬化性フレッシュセメントペーストを打設する工程；(C)第１のフレッシュコンクリートを前記鋼桁の前記接合面に隣接するが前記突起の少なくとも一部とは接触しない形態で打設する工程；(D)前記第１のフレッシュコンクリートを硬化させて第１の硬化コンクリートとする工程；及び(E)前記第１の硬化コンクリートにストレスをかける工程を含み、前記工程(E)を、前記遅延硬化性フレッシュコンクリート、遅延硬化性フレッシュモルタル又は遅延硬化性フレッシュセメントペーストの硬化が完結する前に行なうことを特徴とするコンクリート-鋼桁複合構造物の製造方法が提供される。
【手続補正６】
【補正対象書類名】明細書
【補正対象項目名】００１９
【補正方法】変更
【補正の内容】
【００１９】
突起の形状は、特に限定されず、公知のジベル、スタッドの形状をとることができる。突起は、その一部又は全部が第2の硬化物中に存在するのに適合した構造とすることができ、好ましくは、図３Aに示す突起302aのように、その根元が第2の硬化物305a中に存在し、先端が第1の硬化コンクリート中に存在するのに適合した構造とすることができるが、これに限定されず、例えば図３Bに示す突起302bのように第2の硬化物305b中のみに存在するのに適した構造とすることもできる。
【手続補正７】
【補正対象書類名】明細書
【補正対象項目名】００２２
【補正方法】変更
【補正の内容】
【００２２】
第1のフレッシュコンクリートは、鋼桁の上に型枠を設けて打設し硬化させて第1の硬化コンクリートとしてもよく、また、予め硬化させてから鋼桁と組み合わせてもよい。鋼桁の上に型枠を設けて打設し硬化させる場合、遅延硬化性フレッシュコンクリート、遅延硬化性フレッシュモルタル又は遅延硬化性フレッシュセメントペーストが硬化する前に、第1のフレッシュコンクリートを硬化させる必要がある。
【手続補正８】
【補正対象書類名】明細書
【補正対象項目名】００２３
【補正方法】変更
【補正の内容】
【００２３】
第1の硬化コンクリートは、鋼桁の接合面に隣接するが突起の少なくとも一部とは接触しない形状を有する。具体的には、接合面において鋼桁と接し、複数個の突起のそれぞれを、空隙を介して覆う凹部を有する形状とすることができる。具体的には例えば、図１に示す第1の硬化コンクリート103のように、接合面101の略全面において鋼桁と接する構造とすることもでき、又は例えば、図２に示す第2の硬化物203のように、接合面201a及び201bのそれぞれの一部において鋼桁206a及び206bに接する構造とすることもできる。
【手続補正９】
【補正対象書類名】明細書
【補正対象項目名】００２４
【補正方法】変更
【補正の内容】
【００２４】
前記凹部の形状は、具体的には例えば、図3A〜Eに示すように、突起(302a〜e)の先端が第1の硬化コンクリート(303a〜e)に直接埋没し、突起の根元が第2の硬化物(305a〜e)と接するようになる空隙(A,E)、又は突起全体が第2の硬化物に埋没するようになる空隙(B,C,D)とすることができる。突起の少なくとも根元が第2の硬化物と接するような凹部形状にすることにより、第2の硬化物の硬化が完結する前に第1の硬化コンクリートにストレスをかけた際、ストレスの導入により鋼桁と第1の硬化コンクリートとの間の位置に図４に示すようなずれが生じても、突起が凹部内で点線で示す位置から実線に示す位置へ移動することにより、鋼桁にまでストレスが導入されることを防ぐことができ、そして遅延硬化性フレッシュコンクリート、遅延硬化性フレッシュモルタル又は遅延硬化性フレッシュセメントペーストが後に硬化した際に、強固な鋼桁と硬化コンクリートとの結合を得ることができる。
【手続補正１０】
【補正対象書類名】明細書
【補正対象項目名】００２６
【補正方法】変更
【補正の内容】
【００２６】
本発明のコンクリート-鋼桁複合構造物における第2の硬化物は、遅延硬化性フレッシュコンクリート、遅延硬化性フレッシュモルタル又は遅延硬化性フレッシュセメントペーストが硬化してなる。
【手続補正１１】
【補正対象書類名】明細書
【補正対象項目名】００２７
【補正方法】変更
【補正の内容】
【００２７】
ここで遅延硬化性フレッシュコンクリート、遅延硬化性フレッシュモルタル又は遅延硬化性フレッシュセメントペーストとは、通常のフレッシュコンクリートに比べて硬化速度が遅く、打設後３日以上して硬化するフレッシュコンクリートをいう。これらのより具体的な態様については、後により詳細に述べる。
【手続補正１２】
【補正対象書類名】明細書
【補正対象項目名】００２８
【補正方法】変更
【補正の内容】
【００２８】
第2の硬化物の形状は、突起と第1の硬化コンクリートとの間の空隙に適合した形状を有する。具体的には、前述の第1の硬化コンクリートの凹部の全部又は一部を埋める形状とすることができるが、凹部の全部を埋める形状とすることが、強度を発現する上で好ましい。
【手続補正１３】
【補正対象書類名】明細書
【補正対象項目名】００２９
【補正方法】変更
【補正の内容】
【００２９】
本発明のコンクリート-鋼桁複合構造物において、第2の硬化物は、第1の硬化コンクリートに直接接していてもよく、後述する遅延硬化性フレッシュコンクリート、遅延硬化性フレッシュモルタル又は遅延硬化性フレッシュセメントペーストの打設用の型枠等を介して接していてもよい。前記型枠としては、鋼製又はプラスチック製の埋設型枠を用いることができる。また、流動性の低い遅延硬化性フレッシュコンクリートを用いる場合、型枠を用いずに同様の形状として形成することにより、第2の硬化物を第1の硬化コンクリートに直接接した形態とすることができる。
【手続補正１４】
【補正対象書類名】明細書
【補正対象項目名】００３０
【補正方法】変更
【補正の内容】
【００３０】
本発明のコンクリート-鋼桁複合構造物では、第2の硬化物が、第1の硬化コンクリートにストレスをかけた後に硬化してなる硬化物であることを特徴とする。
【手続補正１５】
【補正対象書類名】明細書
【補正対象項目名】００３４
【補正方法】変更
【補正の内容】
【００３４】
本発明のコンクリート-鋼桁複合構造物の製造方法は、第1の硬化コンクリートが硬化した後であって遅延硬化性フレッシュコンクリート、遅延硬化性フレッシュモルタル又は遅延硬化性フレッシュセメントペーストの硬化が完結する前に、第1の硬化コンクリートにストレスをかける工程を含む。本発明の製造方法におけるコンクリート-鋼桁複合構造物の製造は、現場の施工によるコンクリート-鋼桁複合構造物の製造、及び現場に搬送する前に工場において予め製造しておく合成桁等のコンクリート-鋼桁複合構造物の製造の両方を含む。
【手続補正１６】
【補正対象書類名】明細書
【補正対象項目名】００３５
【補正方法】変更
【補正の内容】
【００３５】
本発明のコンクリート-鋼桁複合構造物の製造方法は、具体的には、鋼桁を設けた後に、遅延硬化性フレッシュコンクリート、遅延硬化性フレッシュモルタル又は遅延硬化性フレッシュセメントペーストと、第1のフレッシュコンクリートとを所望の形状に打設し、第1のフレッシュコンクリートを硬化させ第1の硬化コンクリートとし、そして遅延硬化性フレッシュコンクリート、遅延硬化性フレッシュモルタル又は遅延硬化性フレッシュセメントペーストの硬化が完結する前に、第1の硬化コンクリートにストレスをかけることにより行なうことができる。
【手続補正１７】
【補正対象書類名】明細書
【補正対象項目名】００３６
【補正方法】変更
【補正の内容】
【００３６】
これらの工程は、第1の硬化コンクリートが硬化した後であって遅延硬化性フレッシュコンクリート、遅延硬化性フレッシュモルタル又は遅延硬化性フレッシュセメントペーストの硬化が完結する前に、第1の硬化コンクリートにストレスをかける限りにおいて、どのような順で行なってもよい。例えば、第1のフレッシュコンクリートを、遅延硬化性フレッシュコンクリート、遅延硬化性フレッシュモルタル又は遅延硬化性フレッシュセメントペーストの打設の前又は後のいずれかにおいて鋼桁の接合面上に打設することもでき、または第1のフレッシュコンクリートを予め硬化させプレキャスト硬化コンクリートを調製し、これを遅延硬化性フレッシュコンクリート、遅延硬化性フレッシュモルタル又は遅延硬化性フレッシュセメントペーストの打設の前又は後のいずれかにおいて鋼桁の接合面上に設置することもできる。
【手続補正１８】
【補正対象書類名】明細書
【補正対象項目名】００３７
【補正方法】変更
【補正の内容】
【００３７】
簡便に工程を行ない、且つ遅延硬化性フレッシュコンクリートを十分に充填して硬化コンクリートと鋼桁とが確実に結合した複合構造物を得るという観点からは、まず遅延硬化性フレッシュコンクリート、遅延硬化性フレッシュモルタル又は遅延硬化性フレッシュセメントペーストを打設し、それからその上に第1のフレッシュコンクリートを打設することが好ましい。即ち、下記の工程(A)〜(E)をこの順で行なうことが好ましい：
【手続補正１９】
【補正対象書類名】明細書
【補正対象項目名】００３８
【補正方法】変更
【補正の内容】
【００３８】
(A)少なくとも一面に、複数個の突起を有する接合面を有する鋼桁を設ける工程；
(B)前記鋼桁の前記突起の周囲に、遅延硬化性フレッシュコンクリート、遅延硬化性フレッシュモルタル又は遅延硬化性フレッシュセメントペーストを打設する工程；
(C)第１のフレッシュコンクリートを前記鋼桁の前記接合面に隣接するが前記突起の少なくとも一部とは接触しない形態で打設する工程；
(D)前記第１のフレッシュコンクリートを硬化させて第１の硬化コンクリートとする工程；及び
(E)前記第１の硬化コンクリートにストレスをかける工程。
【手続補正２０】
【補正対象書類名】明細書
【補正対象項目名】００３９
【補正方法】変更
【補正の内容】
【００３９】
工程(B)において、鋼桁の突起の周囲に遅延硬化性フレッシュコンクリート、遅延硬化性フレッシュモルタル又は遅延硬化性フレッシュセメントペーストを打設する工程は、例えば図５に示すように、突起502の周囲に型枠510を設け、その中に遅延硬化性フレッシュコンクリート、遅延硬化性フレッシュモルタル又は遅延硬化性フレッシュセメントペースト511を充填することにより行なうことができる。
【手続補正２１】
【補正対象書類名】明細書
【補正対象項目名】００４０
【補正方法】変更
【補正の内容】
【００４０】
工程(C)において、第1のフレッシュコンクリートを打設する工程は、例えば図５に示すように、遅延硬化性フレッシュコンクリート、遅延硬化性フレッシュモルタル又は遅延硬化性フレッシュセメントペースト511を打設した後に、型枠512内に第1のフレッシュコンクリート513を充填することにより行なうことができる。この際、工程(D)及び工程(E)は、特に限定されず通常のPCの製造方法にしたがって行なうことができるが、工程(E)は、前記遅延硬化性フレッシュコンクリートの硬化が完結する前に行なわれる。工程(A)〜(E)による製造方法においては、遅延硬化性フレッシュコンクリートの打設の後、第1のフレッシュコンクリートを打設し、硬化させ、ストレスを導入するまで遅延硬化性フレッシュコンクリートの硬化が完結しないことが求められるが、このような工程を可能とする遅延硬化性フレッシュコンクリートとしては、具体的には後述する遅延硬化性フレッシュコンクリートを用いることができる。
【手続補正２２】
【補正対象書類名】明細書
【補正対象項目名】００４１
【補正方法】変更
【補正の内容】
【００４１】
遅延硬化性フレッシュコンクリート、遅延硬化性フレッシュモルタル又は遅延硬化性フレッシュセメントペースト
本発明において用いる遅延硬化性フレッシュコンクリート、遅延硬化性フレッシュモルタル又は遅延硬化性フレッシュセメントペーストとしては、高ビーライト系ポルトランドセメントと、凝結遅延剤と、分散剤とを含むフレッシュコンクリート、フレッシュモルタル又はフレッシュセメントペーストを用いることが好ましい。このような成分を含むことにより、凝結時間が非常に長く、且つ硬化した際の圧縮強度が高い硬化物を得ることができる。
【手続補正２３】
【補正対象書類名】明細書
【補正対象項目名】００４２
【補正方法】変更
【補正の内容】
【００４２】
遅延硬化性フレッシュコンクリート、遅延硬化性フレッシュモルタル又は遅延硬化性フレッシュセメントペーストは、セメントとして、高ビーライト系ポルトランドセメントを含むものが、長い凝結時間を確保でき、且つ自己収縮を少なくすることができるため好ましい。前記高ビーライト系ポルトランドセメントとしては、ビーライト（2CaO・SiO2）を24質量％以上、好ましくは40質量％以上含有するものを用いることができる。特に、ビーライトを40質量％以上含有するものを用いた場合、凝結時間を大幅に遅延することができ好ましい。また、高ビーライト系ポルトランドセメントは、その比表面積が4000cm2/g以下であることが、水和反応及び自己収縮量を抑制できるため好ましい。
【手続補正２４】
【補正対象書類名】明細書
【補正対象項目名】００４５
【補正方法】変更
【補正の内容】
【００４５】
遅延硬化性フレッシュコンクリート、遅延硬化性フレッシュモルタル又は遅延硬化性フレッシュセメントペーストは、上記の成分に加えて、さらに、無機質混和材、分離低減剤、有機系収縮低減剤、骨材、又はこれらの組み合わせを含むことができる。前記無機質混和材としては、平均粒径200μｍ以下のものであることが好ましく、100μｍ以下のものがさらに好ましい。前記無機混和材としては、石灰石微粉末等の石粉、シリカフュ−ム、高炉スラグ微粉末、フライアッシュ又はこれらの組み合わせを用いることができる。前記分離低減剤としては、本発明の製造方法におけるコンクリートの硬化熱により加熱された環境下、例えば90℃の高温下においても分離低減効果を維持しうるものが好ましく、具体的にはセルロース系、アクリル系、グリコール系又は澱粉系の分離低減剤又はこれらの組み合わせを用いることができ、特に、セルロースエーテル系分離低減剤が好ましい。前記有機収縮低減剤としては、低級アルコールのアルキレンオキシド付加物系、ポリエーテル系、アルコール系、低分子量アルキレンオキシド共重合体系若しくはグリコールエーテル・アミノアルコール誘導体系のもの又はこれらの組み合わせ等を用いることができる。前記骨材としては、平均粒径150μｍ以上40mm以下の細骨材及び粗骨材を含むことができる。
【手続補正２５】
【補正対象書類名】明細書
【補正対象項目名】００４６
【補正方法】変更
【補正の内容】
【００４６】
遅延硬化性フレッシュコンクリート、遅延硬化性フレッシュモルタル又は遅延硬化性フレッシュセメントペーストは、上記の各成分に加え、水、膨張剤、防錆剤及び消泡剤等の各種成分を必要に応じ含むことができる。
【手続補正２６】
【補正対象書類名】明細書
【補正対象項目名】００４７
【補正方法】変更
【補正の内容】
【００４７】
遅延硬化性フレッシュコンクリート、遅延硬化性フレッシュモルタル又は遅延硬化性フレッシュセメントペーストにおいて、水粉体比、即ち高ビーライト系ポルトランドセメントと無機混和材との合計に対する水の質量比は、20〜50％とすることが好ましい。
【手続補正２７】
【補正対象書類名】明細書
【補正対象項目名】００４８
【補正方法】変更
【補正の内容】
【００４８】
遅延硬化性フレッシュコンクリート、遅延硬化性フレッシュモルタル又は遅延硬化性フレッシュセメントペーストにおいて、高ビーライト系ポルトランドセメントと無機混和材との質量比は、2:8〜8:2とすることが好ましい。この配合とすることにより、フレッシュコンクリートの硬化遅延時間を十分に長くすることができ、ブリーディングを防止することができ、且つ自己収縮量を低減することができる。
【手続補正２８】
【補正対象書類名】明細書
【補正対象項目名】００５３
【補正方法】変更
【補正の内容】
【００５３】
遅延硬化性フレッシュコンクリートとしては、高ビーライト系ポルトランドセメントと無機混和材との質量比が2:8〜8:2であり、且つ、高ビーライト系セメントと無機質混和材の合計100重量部に対して分散剤を0.05〜3.5重量部、セメント凝結遅延剤を0.15〜3.0重量部、分離低減剤を0.05〜1.0重量部、有機系収縮低減剤を0.1〜3.0重量部、骨材を200〜800重量部、及び練り混ぜ水を20〜60重量部含むものが、硬化遅延時間を確保でき、ブリーディングを防止でき、且つ自己収縮量を低減できるため、特に好ましい。
【手続補正２９】
【補正対象書類名】明細書
【補正対象項目名】００５４
【補正方法】変更
【補正の内容】
【００５４】
遅延硬化性フレッシュコンクリート、遅延硬化性フレッシュモルタル又は遅延硬化性フレッシュセメントペーストの製造方法は、特に限定されず、工場及び／又は施工現場で、各成分を配合し、混合することにより調製することができる。
【手続補正３０】
【補正対象書類名】明細書
【補正対象項目名】００５６
【補正方法】変更
【補正の内容】
【００５６】
実施例１
（遅延硬化性フレッシュコンクリート、遅延硬化性フレッシュモルタル又は遅延硬化性フレッシュセメントペーストの調製）
表１に示す材料を混合し、表１の配合1〜14に示す組成の遅延硬化性フレッシュコンクリート、遅延硬化性フレッシュモルタル又は遅延硬化性フレッシュセメントペーストを調製した。なお、表中に示す、使用した材料及びその略号はそれぞれ以下の通りである。また、配合1〜14の各フレッシュコンクリート、フレッシュモルタル又はフレッシュセメントペーストにおける、種々の成分の比率を表２に示す。
【手続補正３１】
【補正対象書類名】明細書
【補正対象項目名】００６１
【補正方法】変更
【補正の内容】
【００６１】
（試験)
実施例１で得られた配合1〜14の遅延硬化性フレッシュコンクリート、遅延硬化性フレッシュモルタル、遅延硬化性フレッシュセメントペースト及びその硬化物について、下記の通りの各種試験を実施した。結果を表３に示す。なお、養生の際の周囲温度は、練り混ぜ後１日目は図６に示す養生パターンに従い、その後は20℃とした。
【手続補正３２】
【補正対象書類名】明細書
【補正対象項目名】００７２
【補正方法】変更
【補正の内容】
【００７２】
101,201a,201b:接触面
102,202a,202b,302a〜e,502:突起(ジベル)
103,203,204,303a〜e:第1の硬化コンクリート(床版)
206a,206b:鋼桁
305a〜e:第2の硬化物(遅延硬化性)
510:型枠
511:遅延硬化性フレッシュコンクリート、遅延硬化性フレッシュモルタル又は遅延硬化性フレッシュセメントペースト
512:型枠
513:第1のフレッシュコンクリート